(57)【特許請求の範囲】
【請求項１】
（Ａ）液晶性樹脂、
（Ｂ１）タルク、
（Ｂ２）ミルドファイバー、及び
（Ｃ）エポキシ基含有共重合体
を含有し、
前記（Ｂ１）タルクのメディアン径は、５０μｍ以下であり、
前記（Ｂ２）ミルドファイバーの重量平均繊維長は、２００μｍ以下であり、
前記（Ｂ１）タルクの含有量は、２０〜４２質量％であり、
前記（Ｂ２）ミルドファイバーの含有量は、８〜１５質量％であり、
前記（Ｂ１）タルクと前記（Ｂ２）ミルドファイバーとの合計の含有量は、３５〜５０質量％であり、
前記（Ｃ）エポキシ基含有共重合体の含有量は、２．０〜６．５質量％である耐摺動摩耗部材用液晶性樹脂組成物。
【請求項２】
請求項１に記載の組成物からなる耐摺動摩耗部材。
【発明の詳細な説明】
【技術分野】
【０００１】
本発明は、耐摺動摩耗部材用液晶性樹脂組成物及びそれを用いた耐摺動摩耗部材に関する。
【背景技術】
【０００２】
液晶性ポリエステル樹脂に代表される液晶性樹脂は、優れた機械的強度、耐熱性、耐薬品性、電気的性質等をバランス良く有し、優れた寸法安定性も有するため高機能エンジニアリングプラスチックとして広く利用されている。最近では、液晶性樹脂は、これらの特長を生かして、精密機器部品に使用されるようになっている。【０００３】
液晶性樹脂が使用される部品としては、例えば、ＦＰＣコネクター等のコネクター；メモリーカードソケット等のソケット；レンズホルダー等のカメラモジュール用部品；リレーが挙げられる。これらの部品は、接着性及び耐衝撃性に優れることが求められ、また、２つ以上の部材が動的に接触するような形態で用いられる場合があるため、摺動摩耗性（即ち、２つ以上の部材が動的に接触したときの摩耗のしやすさ）が低減されていることも求められる。例えば、特許文献１には、表面外観に優れかつ摺動性に優れた液晶性樹脂組成物からなる成形品を提供することを課題として、液晶性樹脂と特定の体積平均粒子径を有するタルクとを特定の比で含有する液晶性樹脂組成物が開示されている。
【先行技術文献】
【特許文献】
【０００４】
【特許文献１】特許第５０８７９５８号公報
【発明の概要】
【発明が解決しようとする課題】
【０００５】
しかし、本発明者らの検討によれば、従来の液晶性樹脂組成物では、摺動摩耗性の低減が不十分である。本発明は、上記課題を解決するためになされたものであり、その目的は、従来と同等の接着性、機械的強度、及び耐熱性を有しつつ、摺動摩耗性が低減された耐摺動摩耗部材を製造するために用いられる耐摺動摩耗部材用液晶性樹脂組成物並びにそれを用いた耐摺動摩耗部材を提供することにある。
【課題を解決するための手段】
【０００６】
本発明者らは、上記課題を解決するために鋭意研究を重ねた。その結果、液晶性樹脂と特定のメディアン径を有するタルクと特定の重量平均繊維長を有する繊維状充填剤とエポキシ基含有共重合体とを含有し、エポキシ基含有共重合体の含有量が所定の範囲である液晶性樹脂組成物を用いることで、上記課題を解決できることを見出し、本発明を完成するに至った。より具体的には本発明は以下のものを提供する。【０００７】
（１）  （Ａ）液晶性樹脂、（Ｂ１）タルク、（Ｂ２）繊維状充填剤、及び（Ｃ）エポキシ基含有共重合体を含有し、前記（Ｂ１）タルクのメディアン径は、５０μｍ以下であり、前記（Ｂ２）繊維状充填剤の重量平均繊維長は、２００μｍ以下であり、前記（Ｃ）エポキシ基含有共重合体の含有量は、２．０〜６．５質量％である耐摺動摩耗部材用液晶性樹脂組成物。【０００８】
（２）  前記（Ｂ１）タルクの含有量は、２０〜４２質量％であり、前記（Ｂ２）繊維状充填剤の含有量は、８〜１５質量％であり、前記（Ｂ１）タルクと前記（Ｂ２）繊維状充填剤との合計の含有量は、３５〜５０質量％である（１）に記載の組成物。【０００９】
（３）  （１）又は（２）に記載の組成物からなる耐摺動摩耗部材。
【発明の効果】
【００１０】
本発明の耐摺動摩耗部材用液晶性樹脂組成物を原料として、耐摺動摩耗部材を製造すれば、従来と同等の接着性、機械的強度、及び耐熱性を有しつつ、摺動摩耗性が低減された耐摺動摩耗部材が得られる。
【図面の簡単な説明】
【００１１】
【図１】図１（ａ）は、エポキシ接着性評価のためのサンプルの製造方法を説明するための図であり、図１（ｂ）は、エポキシ接着性評価の方法を説明するための図である。
【図２】図２は、摺動摩耗量評価の方法を説明するための図である。
【発明を実施するための形態】
【００１２】
以下、本発明の実施形態について説明する。なお、本発明は以下の実施形態に限定されない。
【００１３】
＜耐摺動摩耗部材用液晶性樹脂組成物＞
本発明の耐摺動摩耗部材用液晶性樹脂組成物は、（Ａ）液晶性樹脂、（Ｂ１）タルク、（Ｂ２）繊維状充填剤、及び、（Ｃ）エポキシ基含有共重合体を含有する。
【００１４】
［（Ａ）液晶性樹脂］
本発明で使用する（Ａ）液晶性樹脂とは、光学異方性溶融相を形成し得る性質を有する溶融加工性ポリマーを指す。異方性溶融相の性質は、直交偏光子を利用した慣用の偏光検査法により確認することが出来る。より具体的には、異方性溶融相の確認は、Ｌｅｉｔｚ偏光顕微鏡を使用し、Ｌｅｉｔｚホットステージに載せた溶融試料を窒素雰囲気下で４０倍の倍率で観察することにより実施できる。本発明に適用できる液晶性ポリマーは直交偏光子の間で検査したときに、たとえ溶融静止状態であっても偏光は通常透過し、光学的に異方性を示す。
【００１５】
上記のような（Ａ）液晶性樹脂の種類としては特に限定されず、芳香族ポリエステル及び／又は芳香族ポリエステルアミドであることが好ましい。また、芳香族ポリエステル及び／又は芳香族ポリエステルアミドを同一分子鎖中に部分的に含むポリエステルもその範囲にある。（Ａ）液晶性樹脂としては、６０℃でペンタフルオロフェノールに濃度０．１質量％で溶解したときに、好ましくは少なくとも約２．０ｄｌ／ｇ、更に好ましくは２．０〜１０．０ｄｌ／ｇの対数粘度（Ｉ．Ｖ．）を有するものが好ましく使用される。
【００１６】
本発明に適用できる（Ａ）液晶性樹脂としての芳香族ポリエステル又は芳香族ポリエステルアミドは、特に好ましくは、芳香族ヒドロキシカルボン酸、芳香族ヒドロキシアミン、及び芳香族ジアミンからなる群より選ばれる少なくとも１種の化合物に由来する繰り返し単位を構成成分として有する芳香族ポリエステル又は芳香族ポリエステルアミドである。
【００１７】
より具体的には、
（１）主として芳香族ヒドロキシカルボン酸及びその誘導体の１種又は２種以上に由来する繰り返し単位からなるポリエステル；
（２）主として（ａ）芳香族ヒドロキシカルボン酸及びその誘導体の１種又は２種以上に由来する繰り返し単位と、（ｂ）芳香族ジカルボン酸、脂環族ジカルボン酸、及びそれらの誘導体の１種又は２種以上に由来する繰り返し単位と、（ｃ）芳香族ジオール、脂環族ジオール、脂肪族ジオール、及びそれらの誘導体の少なくとも１種又は２種以上に由来する繰り返し単位、とからなるポリエステル；
（３）主として（ａ）芳香族ヒドロキシカルボン酸及びその誘導体の１種又は２種以上に由来する繰り返し単位と、（ｂ）芳香族ヒドロキシアミン、芳香族ジアミン、及びそれらの誘導体の１種又は２種以上に由来する繰り返し単位と、（ｃ）芳香族ジカルボン酸、脂環族ジカルボン酸、及びそれらの誘導体の１種又は２種以上に由来する繰り返し単位、とからなるポリエステルアミド；
（４）主として（ａ）芳香族ヒドロキシカルボン酸及びその誘導体の１種又は２種以上に由来する繰り返し単位と、（ｂ）芳香族ヒドロキシアミン、芳香族ジアミン、及びそれらの誘導体の１種又は２種以上に由来する繰り返し単位と、（ｃ）芳香族ジカルボン酸、脂環族ジカルボン酸、及びそれらの誘導体の１種又は２種以上に由来する繰り返し単位と、（ｄ）芳香族ジオール、脂環族ジオール、脂肪族ジオール、及びそれらの誘導体の少なくとも１種又は２種以上に由来する繰り返し単位、とからなるポリエステルアミド等が挙げられる。更に上記の構成成分に必要に応じ分子量調整剤を併用してもよい。
【００１８】
本発明に適用できる（Ａ）液晶性樹脂を構成する具体的化合物の好ましい例としては、ｐ−ヒドロキシ安息香酸、６−ヒドロキシ−２−ナフトエ酸等の芳香族ヒドロキシカルボン酸、２，６−ジヒドロキシナフタレン、１，４−ジヒドロキシナフタレン、４，４’−ジヒドロキシビフェニル、ハイドロキノン、レゾルシン、下記一般式（Ｉ）で表される化合物、及び下記一般式（ＩＩ）で表される化合物等の芳香族ジオール；テレフタル酸、イソフタル酸、４，４’−ジフェニルジカルボン酸、２，６−ナフタレンジカルボン酸、及び下記一般式（ＩＩＩ）で表される化合物等の芳香族ジカルボン酸；ｐ−アミノフェノール、ｐ−フェニレンジアミン等の芳香族アミン類が挙げられる。
【化１】
0006545416.tif 000002
（Ｘ：アルキレン（Ｃ１〜Ｃ４）、アルキリデン、−Ｏ−、−ＳＯ−、−ＳＯ２−、−Ｓ−、及び−ＣＯ−より選ばれる基である）
【化２】
0006545416.tif 000003
【化３】
0006545416.tif 000004
（Ｙ：−（ＣＨ２）ｎ−（ｎ＝１〜４）及び−Ｏ（ＣＨ２）ｎＯ−（ｎ＝１〜４）より選ばれる基である。）
【００１９】
本発明に用いられる（Ａ）液晶性樹脂の調製は、上記のモノマー化合物（又はモノマーの混合物）から直接重合法やエステル交換法を用いて公知の方法で行うことができ、通常は溶融重合法やスラリー重合法等が用いられる。エステル形成能を有する上記化合物類はそのままの形で重合に用いてもよく、また、重合の前段階で前駆体から該エステル形成能を有する誘導体に変性されたものでもよい。これらの重合に際しては種々の触媒の使用が可能であり、代表的なものとしては、ジアルキル錫酸化物、ジアリール錫酸化物、２酸化チタン、アルコキシチタンけい酸塩類、チタンアルコラート類、カルボン酸のアルカリ及びアルカリ土類金属塩類、ＢＦ３の如きルイス酸塩等があげられる。触媒の使用量は一般にはモノマーの全質量に対して約０．００１〜１質量％、特に約０．０１〜０．２質量％が好ましい。これらの重合方法により製造されたポリマーは更に必要があれば、減圧又は不活性ガス中で加熱する固相重合により分子量の増加を図ることができる。
【００２０】
上記のような方法で得られた（Ａ）液晶性樹脂の溶融粘度は特に限定されない。一般には成形温度での溶融粘度が剪断速度１０００ｓｅｃ−１で１０ＭＰａ以上６００ＭＰａ以下のものが使用可能である。しかし、それ自体あまり高粘度のものは流動性が非常に悪化するため好ましくない。なお、上記（Ａ）液晶性樹脂は２種以上の液晶性樹脂の混合物であってもよい。
【００２１】
本発明の液晶性樹脂組成物において、（Ａ）液晶性樹脂の好ましい含有量は、４３．５〜６３質量％である。（Ａ）成分の含有量が４３．５質量％以上であれば流動性の点で好ましく、（Ａ）成分の含有量が６３質量％以下であれば耐熱性の点で好ましい。また、（Ａ）成分の含有量は、より好ましくは４８〜６０．５質量％、更により好ましくは５１〜５９質量％、特に好ましくは５３〜５７質量％である。
【００２２】
［（Ｂ１）タルク］
（Ｂ１）タルクは、（Ｃ）エポキシ基含有共重合体と組み合わせて用いることにより、本発明の液晶性樹脂組成物から得られる成形体の接着性を向上させ、かつ、同成形体の摺動摩耗性を低減させることに寄与する。（Ｂ１）タルクは、１種単独で又は２種以上組み合わせて使用することができる。
【００２３】
（Ｂ１）タルクのメディアン径が５０μｍ以下である。上記メディアン径が５０μｍ超であると、得られる液晶性樹脂組成物の溶融粘度が上昇しやすく、この液晶性樹脂組成物を成形した場合、モールドデポジット（以下、「ＭＤ」ともいう。）が発生しやすい。溶融粘度及びＭＤが低減しやすいことから、上記メディアン径は、好ましくは１０〜２５μｍ、より好ましくは１１〜２０μｍ、更により好ましくは１２〜１６μｍである。なお、本明細書において、メディアン径とは、レーザ回折／散乱式粒度分布測定法で測定した体積基準の中央値をいう。また、モールドデポジットとは、成形における金型への付着物をいう。
【００２４】
（Ｂ１）成分の含有量は、本発明の液晶性組成物において、２０〜４２質量％であることが好ましい。上記含有量が２０〜４２質量％であると、溶融粘度及びＭＤが低減しやすい。接着性が向上しやすく、溶融粘度及びＭＤがより低減しやすいことから、上記含有量は、より好ましくは２１〜４０質量％、更により好ましくは２３〜３７質量％、特に好ましくは２５〜３５質量％である。
【００２５】
［（Ｂ２）繊維状充填剤］
本発明の液晶性樹脂組成物は、（Ｂ２）繊維状充填剤を含有することにより、耐熱性、例えば、高温剛性により評価されるような耐熱性に優れる成形体を与えることができる。（Ｂ２）繊維状充填剤は、１種単独で又は２種以上組み合わせて使用することができる。なお、高温剛性は、ＩＳＯ７５−１，２に準拠して荷重たわみ温度（以下、「ＤＴＵＬ」ともいう。）を測定することで評価される。
【００２６】
（Ｂ２）繊維状充填剤の重量平均繊維長は、２００μｍ以下であり、好ましくは２５〜１７０μｍであり、より好ましくは３０〜１５０μｍである。上記重量平均繊維長が２００μｍ超であると、液晶性樹脂組成物の流動性が十分となりにくい。上記重量平均繊維長が２５μｍ以上であると、本発明の液晶性樹脂組成物から得られる成形体は、機械的強度及び耐熱性が向上しやすい。なお、平均繊維長は実体顕微鏡画像をＣＣＤカメラからＰＣに取り込み、画像測定機によって画像処理手法により測定された値を採用する。
【００２７】
（Ｂ２）繊維状充填剤の好ましい平均繊維径は２０μｍ以下であり、より好ましい平均繊維径は５〜１５μｍである。上記平均繊維径が２０μｍ以下であると、成形体表面の起毛を抑制しやすい。なお、平均繊維径は実体顕微鏡画像をＣＣＤカメラからＰＣに取り込み、画像測定機によって画像処理手法により測定された値を採用する。
【００２８】
以上の形状を満足する繊維状充填剤であれば、何れの繊維を用いることができるが、（Ｂ２）繊維状充填剤としては、例えば、ガラス繊維、ミルドファイバー、カーボン繊維、アスベスト繊維、シリカ繊維、シリカ・アルミナ繊維、ジルコニア繊維、窒化硼素繊維、窒化硅素繊維、硼素繊維、チタン酸カリウム繊維、更にステンレス、アルミニウム、チタン、銅、真鍮等の金属の繊維状物等の無機質繊維状物質が挙げられる。本発明においては（Ｂ２）成分として、ミルドファイバーを使用することが好ましい。なお、本発明の液晶性樹脂組成物中の（Ｂ２）成分の形状と、配合される前の（Ｂ２）成分の形状とは異なる。上述の（Ｂ２）成分の形状は配合される前の形状である。配合される前の形状が上述の通りであれば、耐熱性に優れる成形体を得やすい。
【００２９】
（Ｂ２）成分の含有量は、本発明の液晶性樹脂組成物において、好ましくは８〜１５質量％、より好ましくは８．５〜１３質量％、更により好ましくは９〜１１質量％である。（Ｂ２）成分の含有量が上記範囲内であると、液晶性樹脂組成物の流動性が十分に確保されつつ、液晶性樹脂組成物から得られる成形体の機械的強度及び耐熱性が向上しやすい。
【００３０】
（Ｂ１）タルクと（Ｂ２）繊維状充填剤との合計の含有量は、本発明の液晶性樹脂組成物において、好ましくは３５〜５０質量％、より好ましくは３７〜４６質量％、更により好ましくは３８〜４４質量％である。（Ｂ２）成分の含有量が上記範囲内であると、液晶性樹脂組成物の流動性が十分に確保されつつ、液晶性樹脂組成物から得られる成形体の機械的強度及び耐熱性が向上しやすい。
【００３１】
［（Ｃ）エポキシ基含有共重合体］
本発明の液晶性組成物は、（Ｃ）エポキシ基含有共重合体を含有する。（Ｃ）エポキシ基含有共重合体は、１種単独で又は２種以上組み合わせて使用することができる。（Ｃ）エポキシ基含有共重合体としては、特に限定されず、例えば、（Ｃ１）エポキシ基含有オレフィン系共重合体及び（Ｃ２）エポキシ基含有スチレン系共重合体からなる群より選択される少なくとも１種が挙げられる。２．０〜６．５質量％の（Ｃ）エポキシ基含有共重合体は、（Ｂ）タルクと組み合わせて用いることにより、本発明の液晶性樹脂組成物から得られる成形体の摺動摩耗性を低減させることに寄与する。
【００３２】
（Ｃ１）エポキシ基含有オレフィン系共重合体としては、例えば、α−オレフィンに由来する繰り返し単位とα，β−不飽和酸のグリシジルエステルに由来する繰り返し単位とから構成される共重合体が挙げられる。
【００３３】
α−オレフィンは特に限定されず、例えば、エチレン、プロピレン、ブテン等が挙げられ、中でもエチレンが好ましく用いられる。α，β−不飽和酸のグリシジルエステルは下記一般式（ＩＶ）で示されるものである。α，β−不飽和酸のグリシジルエステルは、例えばアクリル酸グリシジルエステル、メタクリル酸グリシジルエステル、エタクリル酸グリシジルエステル、イタコン酸グリシジルエステル等であり、特にメタクリル酸グリシジルエステルが好ましい。
【化４】
0006545416.tif 000005
【００３４】
（Ｃ１）エポキシ基含有オレフィン系共重合体において、α−オレフィンに由来する繰り返し単位の含有量は８７〜９８質量％であり、α，β−不飽和酸のグリシジルエステルに由来する繰り返し単位の含有量は１３〜２質量％であることが好ましい。
【００３５】
本発明で用いる（Ｃ１）エポキシ基含有オレフィン系共重合体は、本発明を損なわない範囲で上記２成分以外に第３成分としてアクリロニトリル、アクリル酸エステル、メタクリル酸エステル、α−メチルスチレン、無水マレイン酸等のオレフィン系不飽和エステルの１種又は２種以上に由来する繰り返し単位を、上記２成分１００質量部に対し０〜４８質量部含有してもよい。
【００３６】
本発明の（Ｃ１）成分であるエポキシ基含有オレフィン系共重合体は、各成分に対応するモノマー及びラジカル重合触媒を用いて通常のラジカル重合法により容易に調製することができる。より具体的には、通常、α−オレフィンとα，β−不飽和酸のグリシジルエステルとをラジカル発生剤の存在下、５００〜４０００気圧、１００〜３００℃で適当な溶媒や連鎖移動剤の存在下又は不存在下に共重合させる方法により製造できる。また、α−オレフィンとα，β−不飽和酸のグリシジルエステル及びラジカル発生剤とを混合し、押出機の中で溶融グラフト共重合させる方法によっても製造できる。
【００３７】
（Ｃ２）のエポキシ基含有スチレン系共重合体としては、例えば、スチレン類に由来する繰り返し単位とα，β−不飽和酸のグリシジルエステルに由来する繰り返し単位とから構成される共重合体が挙げられる。α，β−不飽和酸のグリシジルエステルについては、（Ｃ１）成分で説明したものと同様であるため説明を省略する。
【００３８】
スチレン類としては、スチレン、α−メチルスチレン、ブロム化スチレン、ジビニルベンゼン等が挙げられ、スチレンが好ましく用いられる。
【００３９】
本発明で用いる（Ｃ２）エポキシ基含有スチレン系共重合体は、上記２成分以外に第３成分として他のビニルモノマーの１種又は２種以上に由来する繰り返し単位を含有する多元共重合体であってもよい。第３成分として好適なものは、アクリロニトリル、アクリル酸エステル、メタクリル酸エステル、無水マレイン酸等のオレフィン系不飽和エステルの１種又は２種以上に由来する繰り返し単位である。これらの繰り返し単位を共重合体中に４０質量％以下含有するエポキシ基含有スチレン系共重合体が（Ｃ２）成分として好ましい。
【００４０】
（Ｃ２）エポキシ基含有スチレン系共重合体において、α，β−不飽和酸のグリシジルエステルに由来する繰り返し単位の含有量は２〜２０質量％であり、スチレン類に由来する繰り返し単位の含有量は８０〜９８質量％であることが好ましい。
【００４１】
（Ｃ２）エポキシ基含有スチレン系共重合体は、各成分に対応するモノマー及びラジカル重合触媒を用いて通常のラジカル重合法により調製することができる。より具体的には、通常、スチレン類とα，β−不飽和酸のグリシジルエステルとをラジカル発生剤の存在下、５００〜４０００気圧、１００〜３００℃で適当な溶媒や連鎖移動剤の存在下又は不存在下に共重合させる方法により製造できる。また、スチレン類とα，β−不飽和酸のグリシジルエステル及びラジカル発生剤とを混合し、押出機の中で溶融グラフト共重合させる方法によっても製造できる。
【００４２】
なお、（Ｃ）エポキシ基含有共重合体としては、（Ｃ１）エポキシ基含有オレフィン系共重合体が耐熱性の点で好ましい。（Ｃ１）成分と（Ｃ２）成分とを併用する場合、これら成分同士の割合は、適宜、要求される特性に沿って選択することができる。
【００４３】
（Ｃ）エポキシ基含有共重合体の含有量は、本発明の液晶性樹脂組成物において、２．０〜６．５質量％である。（Ｃ）成分の含有量が上記範囲内であると、流動性を損なわず、摺動摩耗性が低減された成形体を得やすい。より好ましい上記含有量は２．５〜６．０質量％であり、更により好ましい上記含有量は３．０〜５．０質量％である。
【００４４】
［（Ｄ）カーボンブラック］
本発明に任意成分として用いる（Ｄ）カーボンブラックは、樹脂着色に用いられる一般的に入手可能なものであれば、特に限定されるものではない。通常、（Ｄ）カーボンブラックには一次粒子が凝集して出来上がる塊状物が含まれているが、５０μｍ以上の大きさの塊状物が著しく多く含まれていない限り、本発明の樹脂組成物を成形してなる成形体の表面に多くのブツ（カーボンブラックが凝集した細かいブツブツ状突起物（細かい凹凸））は発生しにくい。上記塊状物粒子径が５０μｍ以上の粒子の含有率が２０ｐｐｍ以下であると、成形体表面の起毛抑制効果が高くなりやすい。好ましい含有率は５ｐｐｍ以下である。
【００４５】
（Ｄ）カーボンブラックの配合量としては、液晶性樹脂組成物において、０．５〜５質量％の範囲が好ましい。カーボンブラックの配合量が０．５質量％以上であると、得られる樹脂組成物の漆黒性が低下しにくく、遮光性に不安が出にくい。カーボンブラックの配合量が５質量％以下であると不経済となりにくく、またブツが発生しにくい。
【００４６】
［（Ｅ）離型剤］
本発明に任意成分として用いる（Ｅ）離型剤としては、一般的に入手可能なものであれば、特に限定されるものではなく、例えば、脂肪酸エステル類、脂肪酸金属塩類、脂肪酸アミド類、低分子量ポリオレフィン等が挙げられ、ペンタエリスリトールの脂肪酸エステル（例えば、ペンタエリスリトールテトラステアレート）が好ましい。
【００４７】
（Ｅ）離型剤の配合量としては、液晶性樹脂組成物において、０．１〜３質量％の範囲が好ましい。離型剤の配合量が０．１質量％以上であると、成形時の離型性が向上するとともに、摺動摩耗性が低減された成形体を得やすい。離型剤の配合量が３質量％以下であるとＭＤが低減しやすい。
【００４８】
［その他の成分］
本発明の液晶性樹脂組成物には、本発明の効果を害さない範囲で、その他の重合体、その他の充填剤、一般に合成樹脂に添加される公知の物質、即ち、酸化防止剤や紫外線吸収剤等の安定剤、帯電防止剤、難燃剤、染料や顔料等の着色剤、潤滑剤、結晶化促進剤、結晶核剤等も要求性能に応じ適宜添加することができる。
【００４９】
その他の充填剤とは、（Ｂ１）タルク、（Ｂ２）繊維状充填剤、及び（Ｄ）カーボンブラック以外の充填剤をいい、例えば、シリカ等の粒状充填剤が挙げられる。但し、接着性の向上、並びに、溶融粘度、ＭＤ、及び摺動摩耗性の低減等の観点から、本発明の液晶性樹脂組成物は、マイカを含有しないことが好ましい。
【００５０】
［耐摺動摩耗部材用液晶性樹脂組成物の調製方法］
本発明の耐摺動摩耗部材用液晶性樹脂組成物の調製方法は特に限定されない。例えば、上記（Ａ）、（Ｂ１）、（Ｂ２）、及び（Ｃ）成分を配合して、これらを１軸又は２軸押出機を用いて溶融混練処理することで、耐摺動摩耗部材用液晶性樹脂組成物の調製が行われる。
【００５１】
［耐摺動摩耗部材用液晶性樹脂組成物］
【００５２】
上記のようにして得られた本発明の液晶性樹脂組成物は、ＭＤ低減の観点から、溶融粘度が７０Ｐａ・ｓｅｃ未満であることが好ましい。溶融時の流動性が高く、成形性に優れる点も本発明の液晶性樹脂組成物の特徴の一つである。上記溶融粘度は、より好ましくは６０Ｐａ・ｓｅｃ以下であり、更により好ましくは５５Ｐａ・ｓｅｃ以下である。上記溶融粘度の下限は特に限定されず、例えば、３０Ｐａ・ｓｅｃ以上でよく、４０Ｐａ・ｓｅｃでもよい。本明細書において、溶融粘度としては、液晶性樹脂の融点よりも１０〜２０℃高いシリンダー温度、せん断速度１０００ｓｅｃ−１の条件で、ＩＳＯ  １１４４３に準拠した測定方法で得られた値を採用する。
【００５３】
＜耐摺動摩耗部材＞
本発明の液晶性樹脂組成物を用いて、耐摺動摩耗部材を製造する。本発明の耐摺動摩耗部材は、従来と同等の接着性、機械的強度、及び耐熱性を有しつつ、摺動摩耗性が低減されている。本発明の耐摺動摩耗部材は、使用時に２つ以上の部材が動的に接触するような部品に用いることができ、具体的には、例えば、ＦＰＣコネクター等のコネクター；メモリーカードソケット等のソケット；レンズホルダー等のカメラモジュール用部品；リレー等に用いることができる。
【実施例】
【００５４】
以下に実施例を挙げて、本発明を更に詳しく説明するが、本発明はこれら実施例のみに限定されるものではない。【００５５】
＜液晶性樹脂＞
・液晶性ポリエステルアミド樹脂
重合容器に下記の原料を仕込んだ後、反応系の温度を１４０℃に上げ、１４０℃で１時間反応させた。その後、更に３４０℃まで４．５時間かけて昇温し、そこから１５分かけて１０Ｔｏｒｒ（即ち１３３０Ｐａ）まで減圧にして、酢酸、過剰の無水酢酸、及びその他の低沸分を留出させながら溶融重合を行った。撹拌トルクが所定の値に達した後、窒素を導入して減圧状態から常圧を経て加圧状態にして、重合容器の下部からポリマーを排出し、ストランドをペレタイズしてペレットを得た。得られたペレットについて、窒素気流下、３００℃で２時間の熱処理を行って、目的のポリマーを得た。得られたポリマーの融点は３３６℃、３５０℃における溶融粘度は１９．０Ｐａ・ｓであった。なお、上記ポリマーの溶融粘度は、後述する溶融粘度の測定方法と同様にして測定した。
（Ｉ）４−ヒドロキシ安息香酸（ＨＢＡ）；１３８０ｇ（６０モル％）
（ＩＩ）２−ヒドロキシ−６−ナフトエ酸（ＨＮＡ）；１５７ｇ（５モル％）
（ＩＩＩ）テレフタル酸（ＴＡ）；４８４ｇ（１７．５モル％）
（ＩＶ）４，４’−ジヒドロキシビフェニル（ＢＰ）；３８８ｇ（１２．５モル％）
（Ｖ）４−アセトキシアミノフェノール（ＡＰＡＰ）；１２６ｇ（５モル％）
金属触媒（酢酸カリウム触媒）；１１０ｍｇ
アシル化剤（無水酢酸）；１６５９ｇ【００５６】
＜液晶性樹脂以外の材料＞
・タルク：クラウンタルクＰＰ（松村産業（株）製、タルク、メディアン径１４．６μｍ）
・繊維状充填剤１：ＰＦ７０Ｅ００１（日東紡（株）製、ミルドファイバー、平均繊維径１０μｍ、平均繊維長７０μｍ（メーカー公称値））
なお、上記のメーカー公称値は、組成物中での実測値である表１中の値とは異なっている。
・繊維状充填剤２：ＥＣＳ０３Ｔ−７８６Ｈ（日本電気硝子（株）製、ガラス繊維、平均繊維径１０μｍ、長さ３ｍｍのチョプドストランド）
・エポキシ基含有オレフィン系共重合体：ボンドファースト２Ｃ（住友化学（株）製、エチレン−グリシジルメタクリレート共重合体、グリシジルメタクリレートの含有量６質量％）
・カーボンブラック：ＶＵＬＣＡＮ  ＸＣ３０５（キャボットジャパン（株）製、平均粒子径２０ｎｍ、粒子径５０μｍ以上の粒子の割合が２０ｐｐｍ以下）
・離型剤：ペンタエリスリトールテトラステアレート（エメリーオレオケミカルズジャパン（株）製）【００５７】
＜耐摺動摩耗部材用液晶性樹脂組成物の製造＞
上記成分を、表１に示す割合で二軸押出機（（株）日本製鋼所製ＴＥＸ３０α型）を用いて、シリンダー温度３５０℃にて溶融混練し、耐摺動摩耗部材用液晶性樹脂組成物ペレットを得た。【００５８】
＜重量平均繊維長＞
液晶性樹脂組成物中の繊維状充填剤の重量平均繊維長は下記の方法で測定した。
液晶性樹脂組成物ペレット５ｇを６００℃で２時間加熱し灰化した。灰化残渣を５質量％ポリエチレングリコール水溶液に十分分散させた後、スポイトでシャーレに移し、顕微鏡で繊維状充填剤を観察した。同時に画像測定器（（株）ニレコ製ＬＵＺＥＸＦＳ）を用いて繊維状充填剤の重量平均繊維長を測定した。【００５９】
＜溶融粘度＞
実施例及び比較例の液晶性樹脂組成物の溶融粘度を、上記ペレットを用いて測定した。具体的には、キャピラリー式レオメーター（（株）東洋精機製作所製、キャピログラフ１Ｄ：ピストン径１０ｍｍ）により、シリンダー温度３５０℃、せん断速度１０００ｓｅｃ−１の条件での見かけの溶融粘度をＩＳＯ  １１４４３に準拠して測定した。測定には、内径１ｍｍ、長さ２０ｍｍのオリフィスを用いた。結果を表１に示す。【００６０】
＜曲げ試験＞
実施例及び比較例のペレットを、成形機（住友重機械工業（株）製  「ＳＥ１００ＤＵ」）を用いて、以下の成形条件で成形し、１３０ｍｍ×１３ｍｍ×０．８ｍｍの曲げ試験片を作製した。この試験片を用いて、ＡＳＴＭ  Ｄ７９０に準拠し、曲げ強度、曲げ弾性率、及び破断歪を測定した。このうち、曲げ弾性率及び曲げ強度の測定結果を表１に示す。
〔成形条件〕
シリンダー温度：  ３５０℃
金型温度：  ９０℃
射出速度：  ３３ｍｍ／ｓｅｃ
保圧：  ５０ＭＰａ【００６１】
［荷重たわみ温度（ＤＴＵＬ）］
実施例及び比較例のペレットを、成形機（住友重機械工業（株）製  「ＳＥ１００ＤＵ」）を用いて、以下の成形条件で成形し、測定用試験片（４ｍｍ×１０ｍｍ×８０ｍｍ）を得た。この試験片を用いて、ＩＳＯ７５−１，２に準拠した方法で荷重たわみ温度を測定した。なお、曲げ応力としては、１．８ＭＰａを用いた。結果を表１に示す。
〔成形条件〕
シリンダー温度：  ３５０℃
金型温度：  ８０℃
射出速度：  ３３ｍｍ／ｓｅｃ【００６２】
＜エポキシ接着性＞
実施例及び比較例のペレットを、成形機（住友重機械工業（株）製  「ＳＥ１００ＤＵ」）を用いて、以下の成形条件で成形し、試験片（ＩＳＯ試験片Ｔｙｐｅ１Ａ、厚み４ｍｍ）を得た。この試験片を２分割して、図１（ａ）に示すように、エポキシ系接着剤（ヘンケル社製ロックタイト３１２８ＮＨ）で貼り合わせた（硬化条件：８０℃×３０分）。その後、図１（ｂ）に示すように、貼り合わされた試験片を設置して、引張試験機を用いて、矢印方向に荷重を加えて、剥がれたときの荷重から、接着強度を評価した。結果を表１に示す。
〔成形条件〕
シリンダー温度：  ３５０℃
金型温度：  ８０℃
射出速度：  ３３ｍｍ／ｓｅｃ
〔引張試験条件〕
試験機：オリエンテック、テンシロンＲＴＣ−１３２５Ａ
試験速度：１０ｍｍ／ｍｉｎ【００６３】
＜シャルピー衝撃試験＞
実施例及び比較例のペレットを、成形機（住友重機械工業（株）製  「ＳＥ１００ＤＵ」）を用いて、以下の成形条件で測定用試験片（４ｍｍ×１０ｍｍ×８０ｍｍ）に成形した。この試験片を用いて、ＩＳＯ  １７９−１に準拠した方法でシャルピー衝撃値を測定した。結果を表１に示す。
〔成形条件〕
シリンダー温度：  ３５０℃
金型温度：  ８０℃
背圧：  ２．０ＭＰａ
射出速度：  ３３ｍｍ／ｓｅｃ【００６４】
＜摺動摩耗量＞
実施例及び比較例のペレットを、成形機（住友重機械工業（株）製  「ＳＥ１００ＤＵ」）を用いて、以下の成形条件で成形し、測定用ピン（直径１０ｍｍ、長さ１０ｍｍ）及び測定用試験片（８０ｍｍ×８０ｍｍ×１ｍｍ）を得た。図２に示す通り、測定用試験片上で測定用ピンに荷重をかけ、下記の往復摺動条件で往復摺動試験を行った後、測定用ピンと測定用試験片との合計の質量減少量を算出して、摺動摩耗量とした。結果を表１に示す。
〔成形条件〕
シリンダー温度：  ３５０℃
金型温度：  ８０℃
射出速度：  ３３ｍｍ／ｓｅｃ
〔往復摺動条件〕
すべり速度：５ｃｍ／ｓｅｃ
ストローク：２０ｍｍ
荷重：９．８Ｎ（１ｋｇ重）
往復回数：３０００回【００６５】
【表１】
0006545416.tif 000006
注）−：樹脂温上昇及び粘度増加により押出不可【００６６】
表１に記載の結果から明らかなように、実施例の成形体は、従来と同等の接着性、機械的強度、及び耐熱性を有しつつ、摺動摩耗性が低減されていることが確認された。
【要約】
従来と同等の接着性、機械的強度、及び耐熱性を有しつつ、摺動摩耗性が低減された耐摺動摩耗部材を製造するために用いられる耐摺動摩耗部材用液晶性樹脂組成物並びにそれを用いた耐摺動摩耗部材を提供する。
本発明に係る耐摺動摩耗部材用液晶性樹脂組成物は、（Ａ）液晶性樹脂、（Ｂ１）タルク、（Ｂ２）繊維状充填剤、及び（Ｃ）エポキシ基含有共重合体を含有し、前記（Ｂ１）タルクのメディアン径は、５０μｍ以下であり、前記（Ｂ２）繊維状充填剤の重量平均繊維長は、２００μｍ以下であり、前記（Ｃ）エポキシ基含有共重合体の含有量は、２．０〜６．５質量％である。【図１】
0006545416.tif 000007
【図２】
0006545416.tif 000008